(57)【要約】接着材中のＨＥＭＡの含量を減少させながらも、歯質と歯科用修復物とを高い接着強度で接着することが可能となり、且つ、接着材組成が硬化前後で相分離のない均一な組成を形成することが可能となる歯科用接着性組成物を提供する。（Ａ）下記式（１）で表されるリン酸基含有重合性単量体、（Ｂ）架橋性の重合性単量体、（Ｃ）光重合開始剤、（Ｄ）水、（Ｅ）有機溶媒、（Ｆ）浸透促進剤、及び（Ｇ）１分子中にカルボキシル基を複数個有するか又は水と反応して１分子中にカルボキシル基を複数個生じる重合性単量体、を含有する、歯科用接着性組成物。2017086228.tif 000011［式中、Ｒ１及びＲ２は、同一又は異なって、水素原子又はメチル基を示す。但し、Ｒ１及びＲ２は、同時にメチル基であってはならない。ｎは４から６の整数を示す。］
2017086228.tif 000002
【特許請求の範囲】
【請求項１】
（Ａ）下記式（１）で表されるリン酸基含有重合性単量体、
（Ｂ）架橋性の重合性単量体、
（Ｃ）光重合開始剤、
（Ｄ）水、
（Ｅ）有機溶媒、
（Ｆ）浸透促進剤、及び
（Ｇ）１分子中にカルボキシル基を複数個有するか又は水と反応して１分子中にカルボキシル基を複数個生じる重合性単量体
を含有する、歯科用接着性組成物。
【化１】
2017086228.tif 000010
［式中、Ｒ１及びＲ２は、同一又は異なって、水素原子又はメチル基を示す。但し、Ｒ１及びＲ２は、同時にメチル基であってはならない。ｎは４から６の整数を示す。］
【請求項２】
更に、無機フィラーを含む請求項１に記載の歯科用接着性組成物。
【請求項３】
（Ａ）前記式（１）で表されるリン酸基含有ラジカル重合性単量体と（Ｇ）１分子中にカルボキシル基を複数個有するか又は水と反応して１分子中にカルボキシル基を複数個生じる重合性単量体との質量比が、前者：後者＝１：１〜１：２０である、請求項１又は２に記載の歯科用接着性組成物。
【発明の詳細な説明】
【技術分野】
【０００１】
本発明は、歯科用接着性組成物に関する。
【背景技術】
【０００２】
歯科医療分野において、齲蝕等により損傷された歯の修復には、主にコンポジットレジンと呼ばれる充填材料が用いられる。コンポジットレジンは、齲蝕で生じた窩洞に充填後、口腔内で重合硬化して使用されるのが一般的である。コンポジットレジン自体は歯質への接着性を有していないので、歯質にコンポジットレジンを接着させるために、通常、（メタ）アクリレート系重合性単量体を主成分とする重合性単量体を用いた歯科用接着材（以下単に、接着材と略する）が使用される。【０００３】
歯の硬組織はエナメル質と象牙質とで構成されている。エナメル質及び象牙質は接着材に対する接着性能が相違しており、エナメル質及び象牙質の双方に対して良好な接着強度を発現するために、接着材を歯の硬組織に塗布するに先立って、２段階の前処理、即ち、エッチング処理及びプライミング処理が施されている。【０００４】
エッチング処理は、歯の表面に酸性水溶液を接触させることに行われる。エッチング処理は、歯のエナメル質の表面の一部が、酸性水溶液の脱灰により溶解し、その結果、エナメル質表面が粗くなった部分に接着材を浸透させ、硬化させる役割を担っている。【０００５】
また、エッチング処理により、歯の象牙質部分は、脱灰によりコラーゲン線維の網目構造が露出する。プライミング処理は、該網目構造の空隙に接着材を浸透させる役割を担っている。プライミング処理には、プライマーと呼ばれる浸透促進剤が用いられており、プライマーの成分としては、強い親水性をもつレジンモノマーである２−ヒドロキシエチルメタクリレート（ＨＥＭＡ）が挙げられる。接着材中には、ＨＥＭＡが水と重合性単量体の相溶性向上及び重合性単量体の歯質浸透性向上のために配合されていることが多い。【０００６】
上記のように、従来の歯の治療では、接着材を用いる前に、エッチング処理及びプライマー処理を行わなければならず、煩雑な処理が必要であった。【０００７】
以上のような問題点を解決するため、歯科用接着材の操作性の簡略化が求められ、脱灰機能と浸透促進機能とを併せて持つ１液型歯科用接着材が主流となっている。即ち、エッチング処理及びプライミング処理との２段階の前処理を１段階に簡略することにより、操作性が大きく向上している（例えば、特許文献１）。【０００８】
しかしながら、かかる１液型歯科用接着材は、以下（１）及び（２）に示す欠点を有している。【０００９】
（１）１液型歯科用接着材にプライマー処理性能を付与するために、ＨＥＭＡの配合量を多くせざるを得ないが、ＨＥＭＡは高アレルギー性物質であるため、患者の口腔粘膜、患者の皮膚に炎症を引き起こし、又は歯科医療従事者の医療用手袋を通過し、皮膚に炎症を引き起こす。【００１０】
（２）１液型歯科用接着材を使用する際に、親水性の歯質と相互作用し浸透させるためには、リン酸基含有ラジカル重合性単量体のリン酸基が有効であるが、単量体のリン酸基と（メタ）アクリル酸エステル構造を繋ぐスペーサーが長鎖のアルキル鎖などで疎水性になると水への溶解性が低下し、相分離が起こりやすくなる。そのため、初期接着力の低下や長期耐久性の低下が起こり、十分な接着性能を発現することができない。【００１１】
このような状況下、十分な脱灰機能及び浸透促進機能を備え、並びに歯質に対して高い接着強度を有する１液型歯科用接着材の開発が強く求められている。また、接着材中のＨＥＭＡの含量を減少させると共に、接着材中の親水性部位と疎水性部位との相分離を防止することが強く求められている。
【先行技術文献】
【特許文献】
【００１２】
【特許文献１】特開２００３−７３２１８号公報
【発明の概要】
【発明が解決しようとする課題】
【００１３】
上記のように、歯科医療で利用される１液型歯科用接着材は、良好な接着強度を得るために、脱灰処理、浸透促進処理などの前処理が必要であった。また、浸透促進処理のために、接着材中のＨＥＭＡの含量を多くする必要があった。さらに、接着材中の親水性部位と疎水性部位との相分離が起こりやすく、接着強度を長時間持続できなかった。【００１４】
本発明の目的は、脱灰処理、浸透促進処理等の前処理を必要とせず、且つ、接着材中のＨＥＭＡの含量を減少させながらも、エナメル質及び象牙質に対して高い接着強度を有する歯科用接着性組成物を提供することにある。さらには、本発明の目的は、接着材組成が硬化前後で相分離のない均一な組成を形成することのできる歯科用接着性組成物を提供することにある。
【課題を解決するための手段】
【００１５】
本発明者らは、上記目的を達成すべく鋭意研究を重ねた結果、酸性基含有ラジカル重合性単量体、浸透促進剤、及び１分子中にカルボキシル基を複数個有するか又は水と反応して１分子中にカルボキシル基を複数個生じる重合性単量体等を含有する歯科用接着性組成物において、当該酸性基含有ラジカル重合性単量体として、リン酸基を有する両親媒性の（メタ）アクリル酸エステルを用いることにより、相分離のない１液型接着システムで上記目的が達成できることを見出した。本発明は、さらに研究を重ね、完成させたものである。【００１６】
即ち、本発明は、以下の歯科用接着性組成物を包含する。
１．  （Ａ）下記式（１）で表されるリン酸基含有重合性単量体、
（Ｂ）架橋性の重合性単量体、
（Ｃ）光重合開始剤、
（Ｄ）水、
（Ｅ）有機溶媒、
（Ｆ）浸透促進剤、及び
（Ｇ）１分子中にカルボキシル基を複数個有するか又は水と反応して１分子中にカルボキシル基を複数個生じる重合性単量体
を含有する、歯科用接着性組成物。【００１７】
【化１】
2017086228.tif 000003
【００１８】
［式中、Ｒ１及びＲ２は、同一又は異なって、水素原子又はメチル基を示す。但し、Ｒ１及びＲ２は、同時にメチル基であってはならない。ｎは４から６の整数を示す。］
２．  更に、無機フィラーを含む請求項１に記載の歯科用接着性組成物。
３．  上記式（１）で表される（Ａ）リン酸基含有重合性単量体と（Ｇ）１分子中にカルボキシル基を複数個有するか又は水と反応して１分子中にカルボキシル基を複数個生じる重合性単量体との質量比が、前者：後者＝１：１〜１：２０である、項１又は２に記載の歯科用接着性組成物。
【発明の効果】
【００１９】
本発明の歯科用接着性組成物によれば、脱灰処理、浸透促進処理等の前処理を必要とせず、接着材中のＨＥＭＡの含量を減少させながらも、歯質と歯科用修復物とを高い接着強度で接着することが可能となり、且つ、接着材組成が硬化前後で相分離のない均一な組成を形成することが可能となる。
【発明を実施するための形態】
【００２０】
以下、本発明の歯科用接着性組成物について詳細に説明する。
【００２１】
本発明の歯科用接着性組成物は、（Ａ）リン酸基含有重合性単量体と、（Ｂ）架橋性の重合性単量体と、（Ｃ）光重合開始剤と、（Ｄ）水と、（Ｅ）有機溶媒と、（Ｆ）浸透促進剤と、及び（Ｇ）１分子中にカルボキシル基を複数個有するか又は水と反応して１分子中にカルボキシル基を複数個生じる重合性単量体とを混合して得られ、必要に応じて、無機フィラー、その他の成分を含む。
【００２２】
以下、これらの各成分について説明する。
【００２３】
［（Ａ）リン酸基含有重合性単量体］
本発明の歯科用接着性組成物の成分である（Ａ）リン酸基含有重合性単量体は、下記式（１）で表される。
【００２４】
【化２】
2017086228.tif 000004
【００２５】
［式中、Ｒ１及びＲ２は、同一又は異なって、水素原子又はメチル基を示す。但し、Ｒ１及びＲ２は、同時にメチル基であってはならない。ｎは４から６の整数を示す。］
（Ａ）リン酸基含有重合性単量体（以下、（Ａ）成分ともいう）は、上記式（１）で表されるようにリン酸基を有する（メタ）アクリル酸エステルであり、水と自由に溶解し、水と混合しない有機溶媒にも可溶な両親媒性のラジカル重合性単量体である。（Ａ）成分は、接着材に用いた際に歯質を脱灰するため、且つ、接着材と歯質の相互作用のために用いられる。
【００２６】
（Ａ）成分は、分子中のリン酸基と（メタ）アクリル酸エステル構造とを繋ぐスペーサー（連結基）として、上記式（１）に示したような構造を有する。上記式（１）において、テトラエチレングリコール鎖（ｎ＝４）、ペンタエチレングリコール鎖（ｎ＝５）、又はヘキサエチレングリコール鎖（ｎ＝６）を含み両親媒性とすることで、リン酸基による歯質の良好な脱灰及び歯質との相互作用の維持並びに、両親媒性のエチレングリコール鎖による接着材組成の相分離を防止することができる。高純度の（Ａ）成分を含有する歯科用接着性組成物の使用により、十分な初期接着強さと、口腔内での使用を想定した長期水中保存における接着耐久性とを長時間持続させることができる。
【００２７】
また、上記式（１）に示すように、リン酸基と（メタ）アクリル酸エステル構造とを繋ぐスペーサー（連結基）が、エチレングリコール鎖又はプロピレングリコール鎖構造であることにより、（Ａ）成分は接着性モノマーとしての脱灰作用だけではなく、歯質に対する浸透性モノマーとしての機能を有する。よって、（Ａ）成分のリン酸基含有重合性単量体に、部分的にＨＥＭＡの機能性を担わせることが可能となるため、本発明の歯科用接着性組成物に含有させるＨＥＭＡの含有量を減量させることができる。
【００２８】
（Ａ）成分の具体的な化合物としては、１１−メタクリロイルオキシテトラエチレングリコールジハイドロジェンホスフェート（ＭＴＥＧＰ）、１４−メタクリロイルオキシペンタエチレングリコールジハイドロジェンホスフェート（Ｍ５ＥＧＰ）、１７−メタクリロイルオキシヘキサエチレングリコールジハイドロジェンホスフェート（Ｍ６ＥＧＰ）、メタクリロイルオキシポリエチレングリコール３００ジハイドロジェンホスフェート（ＭＰＥＧ３００Ｐ：ポリエチレングリコールユニットとして数平均分子量Ｍｎ＝３００である上記式（１）で示した構造を持つリン酸基含有重合性単量体を複数含有する混合物）、メタクリロイルオキシポリエチレングリコール４００ジハイドロジェンホスフェート（ＭＰＥＧ４００Ｐ：ポリエチレングリコールユニットとして数平均分子量Ｍｎ＝４００である上記式（１）で示した構造を持つリン酸重合性単量体を複数含有する混合物）、メタクリロイルオキシポリエチレングリコール６００ジハイドロジェンホスフェート（ＭＰＥＧ６００Ｐ：ポリエチレングリコールユニットとして数平均分子量Ｍｎ＝６００である上記式（１）で示した構造を持つリン酸重合性単量体を複数含有する混合物）、メタクリロイルオキシポリプロピレングリコール４００ジハイドロジェンホスフェート（ＭＰＰＧ４００Ｐ：ポリプロピレングリコールユニットとして数平均分子量Ｍｎ＝４００である上記式（１）で示した構造を持つリン酸重合性単量体を複数含有する混合物）等が挙げられる。これらの中でも、歯質の良好な脱灰性及び浸透性並びに接着性を得る観点から、ＭＴＥＧＰ、Ｍ５ＥＧＰ、Ｍ６ＥＧＰが好ましく、特にＭＴＥＧＰが好ましい。
【００２９】
なお、ＭＴＥＧＰを用いた歯科接着材について、歯質との反応ならびに接着強さが報告されている文献として、以下の参考文献１〜３が挙げられる。
参考文献１：V. P. Feitosa, S. Sauro, F. A. Ogliari, A. O. Ogliari, K. Yoshihara, C. H. Zanchi, L. Correr-Sobrinho, M. A. Sinhoreti, A. B. Correr, T . F. Watson, B. Van Meerbeek, J. Dent. Res., 2014, 93, 201-206.
参考文献２：V. P. Feitosa, S. Sauro, F. A. Ogliari, J. W. Stansbury, G. H. Carpenter, T. F. Watson, M. A. Sinhoreti, A. B. Corre, J. Dent., 2014, 42, 565-574.
参考文献３：V. P. Feitosa, S. Sauro, F. A. Ogliari, A. O. Ogliari, K. Yoshihara, C. H. Zanchi, L. Correr-Sobrinho, M. A. Sinhoreti, A. B. Correr, T . F. Watson, B. Van Meerbeek, Dent. Mater., 2014, 30, e317-e323.
【００３０】
本発明の歯科用接着性組成物における（Ａ）成分の配合量は、特に制限されるものではなく、広い範囲から適宜決定すればよい。歯質の良好な脱灰性及び浸透性並びに接着性を得る観点から、（Ａ）成分が［（Ａ）〜（Ｂ）と（Ｄ）〜（Ｇ）］成分の合計を１００質量部として、０．４５〜２５質量部配合することが好ましく、０．９０〜１５質量部配合することがより好ましく、１．５〜９．５質量部配合することがさらに好ましい。
【００３１】
［（Ｂ）架橋性の重合性単量体］
（Ｂ）架橋性の重合性単量体（以下、（Ｂ）成分ともいう）は、（Ａ）成分のリン酸基含有重合性単量体とは区別されたものである。（Ｂ）成分の架橋性の重合性単量体としては、架橋性である限り限定されないが、架橋性の二官能性重合性単量体が好ましい。架橋性の二官能性重合性単量体の例としては、２，２−ビス（（メタ）アクリロイルオキシフェニル）プロパン、２，２−ビス〔４−（３−（メタ）アクリロイルオキシ）−２−ヒドロキシプロポキシフェニル〕プロパン（Ｂｉｓ−ＧＭＡ）、２，２−ビス（４−（メタ）アクリロイルオキシエトキシフェニル）プロパン、２，２−ビス（４−（メタ）アクリロイルオキシポリエトキシフェニル）プロパン、２，２−ビス（４−（メタ）アクリロイルオキシジエトキシフェニル）プロパン、２，２−ビス（４−（メタ）アクリロイルオキシトリエトキシフェニル）プロパン、２，２−ビス（４−（メタ）アクリロイルオキシテトラエトキシフェニル）プロパン、２，２−ビス（４−（メタ）アクリロイルオキシペンタエトキシフェニル）プロパン、２，２−ビス（４−（メタ）アクリロイルオキシジプロポキシフェニル）プロパン、２−（４−（メタ）アクリロイルオキシジエトキシフェニル）−２−（４−（メタ）アクリロイルオキシエトキシフェニル）プロパン、２−（４−（メタ）アクリロイルオキシジエトキシフェニル）−２−（４−（メタ）アクリロイルオキシトリエトキシフェニル）プロパン、２−（４−（メタ）アクリロイルオキシジプロポキシフェニル）−２−（４−（メタ）アクリロイルオキシトリエトキシフェニル）プロパン、２，２−ビス（４−（メタ）アクリロイルオキシプロポキシフェニル）プロパン、２，２−ビス（４−（メタ）アクリロイルオキシイソプロポキシフェニル）プロパン、１，４−ビス（２−（メタ）アクリロイルオキシエチル）ピロメリテートなどが挙げられる。 
【００３２】
さらに、グリセロールジ（メタ）アクリレート、エチレングリコールジ（メタ）アクリレート、ジエチレングリコールジ（メタ）アクリレート、トリエチレングリコールジ（メタ）アクリレート（ＴＥＧＤＭＡ）、プロピレングリコールジ（メタ）アクリレート、ブチレングリコールジ（メタ）アクリレート、ネオペンチルグリコールジ（メタ）アクリレート、ポリエチレングリコールジ（メタ）アクリレート、１，３−ブタンジオールジ（メタ）アクリレート、１，５−ペンタンジオールジ（メタ）アクリレート、１，６−ヘキサンジオールジ（メタ）アクリレート、１，１０−デカンジオールジ（メタ）アクリレート、及び２，２，４−トリメチルヘキサメチレンビス（２−カルバモイルオキシエチル）ジメタクリレート（ＵＤＭＡ）等が挙げられる。
なお、上記の架橋性の二官能性重合性単量体は１種単独で用いてもよく、２種以上を併用してもよい。
【００３３】
（Ｂ）成分としては、接着強さ向上の観点から、上記の中でもＢｉｓ−ＧＭＡ、２，２−ビス（４−（メタ）アクリロイルオキシエトキシフェニル）プロパン、２，２−ビス（４−（メタ）アクリロイルオキシポリエトキシフェニル）プロパン、２，２−ビス（４−（メタ）アクリロイルオキシプロポキシフェニル）プロパン、２，４−トリメチルヘキサメチレンビス（２−カルバモイルオキシエチル）ジメタクリレート、トリエチレングリコールジ（メタ）アクリレート、グリセロールジ（メタ）アクリレートが好ましく、２，２−ビス〔４−（３−（メタ）アクリロイルオキシ）−２−ヒドロキシプロポキシフェニル〕プロパン、２，４−トリメチルヘキサメチレンビス（２−カルバモイルオキシエチル）ジメタクリレート、ＴＥＧＤＭＡ、グリセロールジ（メタ）アクリレートがより好ましく、特にＢｉｓ−ＧＭＡ、ＴＥＧＤＭＡが好ましい。
【００３４】
（Ｂ）成分の配合量は、特に限定されるものではない。本発明の歯科用接着性組成物における（Ｂ）成分の配合量は、（Ｂ）成分の合計が［（Ａ）〜（Ｂ）と（Ｄ）〜（Ｇ）］成分の合計を１００質量部として、２０〜７０質量部であることが好ましく、２５〜５５質量部であることがより好ましい。（Ｂ）成分の配合量を上記範囲とすることにより、接着性組成物の接着強度をより一層高めることができ、また接着材組成が硬化前後で相分離のない均一な組成を形成することができるという本発明の効果を一段と発現できる。
【００３５】
［（Ｃ）光重合開始剤］
（Ｃ）光重合開始剤（以下、（Ｃ）成分ともいう）の例としては、ジアセチル、アセチルベンゾイル、ベンジル、２，３−ペンタジオン、２，３−オクタジオン、４，４’−ジメトキシベンジル、４，４’−オキシベンジル、カンファーキノン、９，１０−フェナンスレンキノン、アセナフテンキノン等のα−ジケトン、ベンゾインメチルエーテル、ベンゾインエチルエーテル、ベンゾインプロピルエーテル等のベンゾインアルキルエーテル、２，４−ジエトキシチオキサントン、２−クロロチオキサントン、メチルチオキサントン等のチオキサントン化合物、ベンゾフェノン、ｐ，ｐ’−ジメチルアミノベンゾフェノン、ｐ，ｐ’−メトキシベンゾフェノン等のベンゾフェノン化合物、２，４，６−トリメチルベンゾイルジフェニルホスフィンオキサイド、ビス（２，６−ジメトキシベンゾイル）−２，２，４−トリメチルペンチルホスフィンオキサイド、ビス（２，４，６−トリメチルベンゾイル）フェニルホスフィンオキサイド等のアシルホスフィンオキサイド化合物、さらには、アリールボレート化合物と色素と光酸発生剤とを組み合わせた系（以下、アリールボレート化合物／色素／光酸発生剤系ともいう）が挙げられる。これらの中でも、α−ジケトンの光重合開始剤、アシルホスフィンオキサイドの光重合開始剤、及びアリールボレート化合物／色素／光酸発生剤系からなる光重合開始剤が好ましい。
【００３６】
上記α−ジケトンとしてはカンファーキノン（ＣＱ）及びベンジルが好ましく、また、アシルホスフォンオキサイドとしては、２，４，６−トリメチルベンゾイルジフェニルホスフィンオキサイド、ビス（２，６−ジメトキシベンゾイル）−２，２，４−トリメチルペンチルホスフィンオキサイド及びビス（２，４，６−トリメチルベンゾイル）フェニルホスフィンオキサイドが好ましい。なお、α−ジケトン及びアシルホスフィンオキサイドは単独でも光重合活性を示すが、これらをｐ−Ｎ，Ｎ−ジメチルアミノ安息香酸エチル（ＥＤＭＡＢ）、ｐ−Ｎ，Ｎ−ジメチルアミノ安息香酸ラウリル、ジメチルアミノエチルメタクリレート等の３級アミン化合物と併用することがより高い活性を得られて好ましい。α−ジケトン３級アミン化合物とジフェニルヨードニウム塩化合物を併用した3成分系開始剤ではさらに高い光重合の開始活性が得られる。３級アミン化合物以外では、２−メルカプトベンゾチアゾール、２−メルカプトベンゾオキサゾール（ＭＢＯ）、及び２−メルカプトベンズチイミダアゾールとそれらの置換体である異節環芳香族チオールと併用することでより高い活性を得られて好ましい。
【００３７】
例えば、２−メルカプトベンゾオキサゾール等の芳香族メルカプト基を有するベンゾオキサゾール、２−メルカプトベンゾチアゾール等の芳香族メルカプト基を有するベンゾチアゾール、２−メルカプトベンゾイミダゾール等の芳香族メルカプト基を有するベンゾイミダゾールが報告されている文献として、以下の参考文献４が挙げられる。
参考文献４：E. Andrzejewska, D. Zych-Tomkowiak, M. Andrzejewski, G. L. Hug, B. Marciniak, Heteroaromatic Thiols as Co-initiators for Type II Photoinitiating Systems Based on Camphorquinone and Isopropylthioxanthone, Macromolecules, 2006, 39, 3777-3785.
【００３８】
また、アリールボレート化合物／色素／光酸発生剤系の光重合開始剤については特開平９−３１０９号公報等に記されているものが好適に用いられる。具体的には、テトラフェニルホウ素ナトリウム塩等のアリールボレート化合物を、色素として３，３’−カルボニルビス（７−ジエチルアミノ）クマリン、３，３’−カルボニルビス（４−シアノ−７−ジエチルアミノクマリン等のクマリン系の色素を、光酸発生剤として、２，４，６−トリス（トリクロロメチル）−ｓ−トリアジン等のハロメチル基置換−ｓ−トリアジン化合物、またはジフェニルヨードニウム塩化合物を用いたものが特に好適に使用できる。
【００３９】
（Ｃ）成分はそれぞれ単独で配合するのみならず、必要に応じて複数の種類を組み合わせて配合することもできる。（Ｃ）成分としては、特にＣＱ、ＥＤＭＡＢ、ＭＢＯが好ましい。（Ｃ）成分の配合量は、本発明の効果を阻害しない範囲であれば特に限定されず、調製する硬化性組成物の用途及び目的に応じ適宜決定すれば良い。例えば、（Ｃ）成分としてα−ジケトン又はアシルホスフィンオキサイドを使用する場合には、［（Ａ）〜（Ｂ）と（Ｄ）〜（Ｇ）］成分の合計を１００質量部として、（Ｃ）成分の配合量は０．０１〜５．０質量部が好ましく、０．１〜２．５質量部がより好ましい。また、必要に応じて、アミン化合物あるいは異節環芳香族化合物を０．０１質量部加えることができる。さらに、（Ｃ）成分としてアリールボレート化合物／色素／光酸発生剤系の光重合開始剤を使用する場合には、色素が０．００１〜１質量部、光酸発生剤が０．０１〜１０質量部であることが好ましい。
【００４０】
［（Ｄ）水］
（Ｄ）水（以下、（Ｄ）成分ともいう）は、（Ａ）成分に歯質脱灰作用を持たせるために使用される。（Ｄ）成分は、保存安定性、生体適合性及び接着性に有害な不純物を実質的に含まないことが好ましく、脱イオン水、蒸留水等が挙げられる。
【００４１】
本発明の歯科用接着性組成物における（Ｄ）成分の配合量は、特に限定されるものではなく適宜設定すればよい。（Ｄ）成分の配合量は、［（Ａ）〜（Ｂ）と（Ｄ）〜（Ｇ）］成分の合計を１００質量部として、通常は４０質量部以下であり、１〜２０質量部が好ましく、５〜１５質量部がより好ましい。（Ｄ）成分の配合量を上記範囲にすることにより、歯質の良好な脱灰性を得ることができ、また、接着材の硬化体の機能的強度を一層向上させることができる。
【００４２】
［（Ｅ）有機溶媒］
本発明の歯科用接着性組成物の均一性を保つために、（Ａ）〜（Ｄ）成分を溶解する（Ｅ）有機溶媒（以下、（Ｅ）成分ともいう）を使用する。（Ｅ）成分としては揮発性が高く水溶性で（Ａ）〜（Ｄ）成分を溶解する有機溶媒である限り、公知の有機溶媒が使用できる。水溶性とは、２０℃での水への溶解度が２０ｇ／１００ｍｌ以上であることをいう。揮発性とは、室温でのエアーブローで容易に蒸発することをいう。（Ｅ）成分としては、メタノール、エタノール、プロパノール、イソプロピルアルコールなどのアルコール、アセトン、メチルエチルケトンなどのケトンが挙げられる。（Ｅ）成分は必要に応じ複数を混合して用いることも可能である。生体に対する為害性を考慮すると、エタノール、プロパノール又はアセトンが好ましく、特にエタノールが好ましい。
【００４３】
（Ｅ）成分の配合量は、［（Ａ）〜（Ｂ）と（Ｄ）〜（Ｇ）］成分の合計を１００質量部として１０〜５０質量部であることが好ましく、２０〜４０質量部であることがより好ましい。
【００４４】
［（Ｆ）浸透促進剤］
（Ｆ）浸透促進剤（以下、（Ｆ）成分ともいう）は、本発明の歯科用接着性組成物による接着強度の安定した発現のため、上記（Ａ）〜（Ｄ）成分の混和性を向上させ、歯質への浸透を促進するために添加される。（Ｆ）成分としては、本発明の歯科用接着性組成物と均一に混合でき歯質への浸透性に優れる限り、公知の浸透促進剤を広く使用できるが、水溶性ラジカル重合性単量体等が特に好適に用いられる。
【００４５】
該水溶性ラジカル重合性単量体としては、分子中に１つのラジカル重合性不飽和基を有し、且つ、水溶性であれば既存のものが制限なく使用できる。例えば、２−ヒドロキシエチルメタクリレート（ＨＥＭＡ）、２−ヒドロキシプロピル（メタ）アクリレート、３−ヒドロキシプロピル（メタ）アクリレート、２，３−ジヒドロキシプロピル（メタ）アクリレート、２，３−ジヒドロキシブチル（メタ）アクリレート、２，４−ジヒドロキシブチル（メタ）アクリレート、２−ヒドロキシメチル−３−ヒドロキシプロピル（メタ）アクリレート、２，３，４−トリヒドロキシブチル（メタ）アクリレート、２，２−ビス（ヒドロキシメチル）−3−ヒドロキシプロピル（メタ）アクリレート等の多価アルコール類の（メタ）アクリル酸エステル等が挙げられる。また、これらは単独または２種以上を混合して使用することができる。
【００４６】
上記の中でも、本発明の歯科用接着性組成物の調製が容易であり、水と任意の割合で混合可能であり、さらに象牙質への接着力を考慮すると、ＨＥＭＡが好適に使用される。本発明の歯科用接着性組成物における（Ｆ）成分の配合量は、配合される各成分が均一となる程度であればよいが、［（Ａ）〜（Ｂ）と（Ｄ）〜（Ｇ）］成分の合計を１００質量部として２．５〜３０質量部が好ましく、３．５〜２５質量部がより好ましく、４．５〜２０質量部がさらに好ましい。
【００４７】
［（Ｇ）１分子中にカルボキシル基を複数個有するか又は水と反応して１分子中にカルボキシル基を複数個生じる重合性単量体］
（Ｇ）１分子中にカルボキシル基を複数個有するか又は水と反応して１分子中にカルボキシル基を複数個生じる重合性単量体（以下、（Ｇ）成分ともいう）とは、分子中にカルボキシル基又は加水分解により容易にカルボキシル基を生成する有機基を２個以上有する重合性単量体である。当該有機基としては、エステル基、酸ハライド基、酸無水物基、ヒドロキシエチル基、アルデヒド基、アミド基等が挙げられる。
【００４８】
（Ｇ）成分は、歯質（特に、象牙質）に対して、過度にならない程度の酸エッチング効果を有し、重合可能であるので本発明の歯科用接着性組成物に脱灰作用と硬化作用とを付与し、特に象牙質の接着に対して効果的である。
【００４９】
（Ｇ）成分は、（Ａ）成分と組み合わせて配合することで、エナメル質及び象牙質に対して強力に再現性よく接着する組成物を得ることができる。
【００５０】
（Ｇ）成分としては、４−メタクリロイルオキシエチルトリメリット酸（４−ＭＥＴ）、４−（メタ）アクリロイルオキシエチルトリメリット酸無水物、４−（メタ）アクリロイルオキシデシルトリメリット酸、４−（メタ）アクリロイルオキシデシルトリメリット酸無水物、１１−（メタ）アクリロイルオキシ−１，１−ウンデカンジカルボン酸、１，４−ジ（メタ）アクリロイルオキシピロメリット酸、２−（メタ）アクリロイルオキシエチルマレイン酸、２−（メタ）アクリロイルオキシエチルフタル酸、２−（メタ）アクリロイルオキシエチルペンタヒドロフタル酸などが挙げられる。これらの中でも、４−ＭＥＴが接着性の点から特に好ましい。また、（Ｇ）成分は、１種単独或いは２種以上を混合して用いてもよい。
【００５１】
本発明の歯科用接着性組成物における（Ｇ）成分の配合量は、［（Ａ）〜（Ｂ）と（Ｄ）〜（Ｇ）］成分の合計を１００質量部として１〜１５質量部が好ましく、３〜１０質量部がより好ましい。
【００５２】
また、本発明の歯科用接着性組成物では、接着強さ向上の観点から、（Ａ）成分と（Ｇ）成分との質量比が、前者：後者＝１：１〜１：２０であることが好ましく、前者：後者＝１：１〜１：４であることがさらに好ましい。
【００５３】
［（Ｈ）無機フィラー］
本発明の歯科用接着性組成物には、（Ｈ）無機フィラー（以下、（Ｈ）成分ともいう）を更に含むことができる。（Ｈ）成分としては、例えば球状フィラーが挙げられる。歯科用接着性組成物の粘性を調製し、歯質に対する歯科用接着性組成物の付着性及びぬれ性を付与することにより、歯質に密着した接着膜を形成することができる。これにより、歯科用接着性組成物の接着強さを向上させることができる。
【００５４】
さらに、本発明の歯科用接着性組成物に無機フィラーを増粘剤として用いた場合に、エナメル質に対する接着性を向上させられるという利点もある。ここで球状フィラーとは、アモルファスのガラス状で球状の細孔のないシリカゲルの一次粒子であり、一次粒子径が５ｎｍから２００ｎｍ程度までの表面が親水性フィラーでも、カップリング剤によりメチル基などの有機基を反応させた疎水性フィラーでもよい。前記球状フィラーの平均粒子径は好ましくは５〜５０ｎｍである。平均粒子径が５０ｎｍ以下である場合には、歯科用接着性組成物の沈降及び相分離が起こらないため、接着力が低下しない。
【００５５】
（Ｈ）成分を本発明の歯科用接着性組成物に添加する場合、（Ｈ）成分の配合量は［（Ａ）〜（Ｂ）と（Ｄ）〜（Ｇ）］成分の合計１００質量部に対して０〜９質量部が好ましく、０〜７質量部がさらに好ましい。
【００５６】
［その他の成分］
本発明の歯科用接着性組成物には、本発明の効果を損なわない範囲で、必要に応じて公知の他の成分、例えば、（Ａ）成分及び（Ｂ）成分とは区別される特別な官能基を有しないラジカル重合性単量体、無機充填材、有機充填材、無機−有機複合充填材等の充填材、紫外線吸収剤、重合禁止剤、重合抑制剤、染料、顔料等が配合されていてもよい。これらの他の成分の配合量は、本発明の歯科用接着性組成物［（Ａ）〜（Ｂ）と（Ｄ）〜（Ｇ）］成分の合計１００質量部に対して３０質量部以下であることが好ましく、２０質量部以下であることがさらに好ましい。
【００５７】
本発明の歯科用接着性組成物の製造方法は特に限定されるものではなく、公知の歯科用接着性組成物の製造方法に従えばよく、一般的には、赤色光などの不活性光下に、配合される全成分を秤取り、均一溶液になるまでよく混合すればよい。無機フィラーの分散性の観点から、（Ｈ）以外を均一に混合した後、（Ｈ）を最後に添加することが望ましい。
【００５８】
本発明の歯科用接着性組成物の使用方法もまた、公知の歯科用接着性組成物の使用方法に従えばよく、一般的には、齲蝕部を取り除くなどした被着体となる歯質に本発明の接着材を塗布し、５〜６０秒程度放置後に、必要であれば圧縮空気などを軽く吹きつけて揮発性成分を揮発させ、ついで歯科用照射器を用いて可視光を照射し重合、硬化させればよい。
【実施例】
【００５９】
以下、実施例及び比較例を示して本発明をより具体的に説明するが、本発明はこれらにより何ら制限されるものではなく、当業者に自明な範囲で適宜調製したものも本発明に含まれる。なお、実施例及び比較例の製造に用いた各成分並びにその略称及び略号については、以下の通りである。【００６０】
（各成分並びにその略称及び略号）
［（Ａ）成分］
ＭＴＥＧＰ：１１−メタクリロイルオキシテトラエチレングリコールジハイドロジェンホスフェート
Ｍ５ＥＧＰ：１４−メタクリロイルオキシペンタエチレングリコールジハイドロジェンホスフェート
Ｍ６ＥＧＰ：１７−メタクリロイルオキシヘキサエチレングリコールジハイドロジェンホスフェート
ＭＰＥＧ３００Ｐ：メタクリロイルオキシポリエチレングリコール３００ジハイドロジェンホスフェート
ＭＰＥＧ４００Ｐ：メタクリロイルオキシポリエチレングリコール４００ジハイドロジェンホスフェート
ＭＰＥＧ６００Ｐ：メタクリロイルオキシポリエチレングリコール６００ジハイドロジェンホスフェート
ＭＰＰＧ４００Ｐ：メタクリロイルオキシポリプロピレングリコール４００ジハイドロジェンホスフェート【００６１】
［（Ａ）成分以外のリン酸基含有重合性単量体］
Ｍ２Ｐ：２−メタクリロイルオキシエチルジハイドロジェンホスフェート
Ｍ４Ｐ：４−メタクリロイルオキシブチルジハイドロジェンホスフェート
Ｍ６Ｐ：６−メタクリロイルオキシへキシルジハイドロジェンホスフェート
ＭＤＰ：１０−メタクリロイルオキシデシルジハイドロジェンホスフェート
Ｍ２ＥＧＰ：６−メタクリロイルオキシジエチレングリコールジハイドロジェンホスフェート
Ｍ３ＥＧＰ：８−メタクリロイルオキシトリエチレングリコールジハイドロジェンホスフェート【００６２】
［（Ｂ）成分］
Ｂｉｓ−ＧＭＡ：２，２−ビス〔４−（３−（メタ）アクリロイルオキシ）−２−ヒドロキシプロポキシフェニル〕プロパン
ＴＥＧＤＭＡ：トリエチレングリコールジ（メタ）アクリレート【００６３】
［（Ｃ）成分］
ＣＱ：カンファーキノン
ＥＤＭＡＢ：ｐ−Ｎ，Ｎ−ジメチルアミノ安息香酸エチル
ＭＢＯ：2-メルカプトベンゾオキサゾール【００６４】
［（Ｅ）成分］
ＥｔＯＨ：エタノール【００６５】
［（Ｆ）成分］
ＨＥＭＡ：２−ヒドロキシエチルメタクリレート【００６６】
［（Ｇ）成分］
４−ＭＥＴ：４−メタクリロイルオキシエチルトリメリット酸【００６７】
［（Ｈ）成分］
ＡＥＲＯＳＩＬ：アエロジルＲ９７２（日本アエロジル社製）【００６８】
［その他の成分］
ＭＥＨＱ：ヒドロキノンモノメチルエーエテル
ＢＨＴ：３，５−ジ−ｔ−ブチル−４−ヒドロキシトルエン【００６９】
＜（Ａ）成分の作製方法＞
本発明の（Ａ）成分は以下の方法により作製した。禁水条件下、室温にてオキシ塩化リン（１５３ｇ）をＴＨＦ（１．０Ｌ）溶液とし、得られた溶液を−３０℃に冷却した後、この溶液にテトラエチレングリコールモノメタクリレート（２１０ｇ）、トリエチルアミン（１０１ｇ）及びＴＨＦ（１．０Ｌ）の混合溶液を滴下した。得られた溶液を０℃で１時間攪拌後、これに水（４３ｇ）、トリエチルアミン（１６２ｇ）及びＴＨＦ（０．２Ｌ）の混合溶液を滴下し、室温へ戻し一夜攪拌した。不溶物を吸引ろ過した後、ろ液を濃縮した。濃縮物に水（２．０Ｌ）を加え、ジクロロメタン（１．５Ｌ）で３回抽出した。有機層を合わせ、飽和食塩水（１．０Ｌ）、水（１．０Ｌ）で順次洗浄し、無水硫酸ナトリウム（３００ｇ）上で３時間以上乾燥した。乾燥剤をろ別し、ろ液に重合禁止剤のＭＥＨＱ（１００ｍｇ）を添加し、濃縮した後、重合禁止剤のＢＨＴ（１５０ｍｇ）を加えて、目的の（Ａ）成分を淡黄色油状物（１１４ｇ）として収率４１．７％で得た。
ＨＰＬＣで確認した純度は９５%以上純度であり、1Ｈ−ＮＭＲで構造を確認した。なお、上記（Ａ）成分の作製方法は、以下の参考文献５に記載の方法を参照した。
参考文献５：F. A. Ogliari, E. de O. da Silva, G. da S. Lima, F. C. Madruga, S. Henn, M. Bueno, M. A. Ceschi, C. L. Petzhold, E. Piva, Synthesis of phosphate monomers and bonding to dentin: Esterification methods and use of phosphorus pentoxide, J. Dent., 2008, 36, 171-177.【００７０】
（歯科用接着性組成物）
＜実施例１〜２４及び比較例１〜１５＞
以下の表１に示す組成に従い、各成分を混合後、これらが均一になるまで攪拌して実施例１に係る歯科用接着性組成物を製造した。【００７１】
また、以下の表１〜５に記載の組成に基づいて製造したこと以外は、実施例１と同様にして、実施例２〜２４及び比較例１〜１５に係る各歯科用接着性組成物を製造した。【００７２】
製造された各歯科用接着性組成物を以下のように評価した。【００７３】
試験例１（エナメル質及び象牙質に対する接着強度の測定）
先ず、屠殺後２４時間以内に抜去した牛前歯を、流水下、Ｐ６００の耐水研磨紙で研磨し、唇面と平行になるようにエナメル質平面及び象牙質平面を削り出した。次に、これらの面に圧縮空気を約１０秒間吹き付けて乾燥させた後、これらの面に直径３ｍｍの円孔の開いた両面テープをそれぞれ固定し、接着面積を規定した。次に、直径５ｍｍの孔の開いた厚さ２．０ｍｍのシリコンゴム型を、該孔が上記両面テープの円孔と同一中心となる位置で両面テープ上に貼り付けて模擬窩洞を形成した。この模擬窩洞に実施例１〜２４及び比較例１〜１５に係る各歯科用接着性組成物を塗布し、２０秒間放置した後、約１０秒間圧縮空気を吹き付けて乾燥させた。【００７４】
次いで、可視光線照射器（製品名：ペンキュアー２０００、製造販売元：モリタ製作所）を用いて１０秒間光照射し、歯科用接着性組成物を硬化させた。更に、その上に歯科用コンポジットレジン（製品名：クリアフィルＡＰ−Ｘ  Ａ３シェード、製造販売元：クラレノリタケデンタル）を充填し、可視光線照射器を用いて３０秒間光照射して接着試験片を作製した。【００７５】
上記接着試験片を２４時間、３７℃の水中に浸漬させた後、引張り試験機（製品名：オートグラフ、製造販売元：島津製作所）を用いて、クロスヘッドスピード１ｍｍ／ｍｉｎの条件で引張り試験を行い、上記エナメル質平面及び上記象牙質平面に対する実施例１〜２４及び比較例１〜１５に係る各歯科用接着材の接着強さを測定した。１試験当り、５本の引張り接着強さを上記方法で測定し、その平均値を初期接着強さとしたものであり、また、標準偏差についても算出した。【００７６】
試験例２（相分離の有無）
プラスチックトレー上に各試料を一滴採取後、遮光下で１０分間放置し、目視で相分離が起こっているか確認した。【００７７】
各測定結果を表１〜５に併せて示す。【００７８】
【表１】
2017086228.tif 000005
【００７９】
【表２】
2017086228.tif 000006
【００８０】
【表３】
2017086228.tif 000007
【００８１】
【表４】
2017086228.tif 000008
【００８２】
【表５】
2017086228.tif 000009
【００８３】
以上の結果より、実施例１〜２４では、比較例１〜１５に比べ、より高い接着強度を示すことが明らかとなった。
また、表３に示すように、実施例４では、相分離が確認できず、比較例６〜１１では、相分離が確認された。
また、表５に示すように、実施例１、２３及び２４では、比較例１３〜１５に比べ、より高い接着強度を示すことが明らかとなった。さらに、実施例１では、実施例２３及び２４に比べ、（Ｆ）成分の量が大きく減少しているにも関わらず、実施例２３及び２４と接着強度が同等であった。
【産業上の利用可能性】
【００８４】
本発明の歯科用接着性組成物は、接着材中のＨＥＭＡの含量を減少させながらも、歯質と歯科用修復物とを高い接着強度で接着することが可能となり、且つ、接着材組成が硬化前後で相分離のない均一な組成を形成することが可能となるので、歯科に関する産業において好適に利用することができる。
【国際調査報告】
2017086228.tif 000012
2017086228.tif 000013